ПОЛУЧАЕМЫЙ МНОГОСТАДИЙНОЙ ПОЛИМЕРИЗАЦИЕЙ ПОЛИМЕР, ЕГО СОСТАВ, СПОСОБ ЕГО ПОЛУЧЕНИЯ, ЕГО ПРИМЕНЕНИЕ И СОДЕРЖАЩАЯ ЕГО КОМПОЗИЦИЯ

1. Полимерная композиция в форме полимерных частиц из получаемого многостадийной полимеризацией полимера, изготовленного многостадийным способом, включающим:
по меньшей мере одну стадию, на которой получают слой (A), содержащий полимер (A1), имеющий температуру стеклования менее 0°C, и
по меньшей мере одну последующую стадию, на которой получают слой (B), содержащий полимер (B1), имеющий температуру стеклования не менее 45°C,
полученная многостадийным способом, отличающаяся тем, что полимерная композиция содержит менее 50 ч/млн многовалентных катионов и не менее 350 ч/млн фосфора в форме фосфорсодержащего соединения, в котором фосфор имеет степень окисления +III или +V.
2. Полимерная композиция по п. 1, отличающаяся тем, что композиция содержит фосфор в форме фосфорсодержащего соединения предпочтительно в количестве не менее 360 ч/млн, более предпочтительно не менее 370 ч/млн, еще более предпочтительно не менее 380 ч/млн, преимущественно не менее 390 ч/млн и более преимущественно не менее 400 ч/млн.
3. Полимерная композиция по любому из пп. 1-2, отличающаяся тем, что композиция содержит фосфор в форме фосфорсодержащего соединения в количестве не более 2000 ч/млн, предпочтительно не более 1900 ч/млн и более предпочтительно не более 1800 ч/млн.
4. Полимерная композиция по любому из пп. 1-3, отличающаяся тем, что композиция содержит фосфор в форме фосфорсодержащего соединения в количестве от 350 ч/млн до 2000 ч/млн, предпочтительно от 370 ч/млн до 1900 ч/млн и более предпочтительно от 390 ч/млн до 1800 ч/млн, предпочтительно не более 1800 ч/млн фосфора, который имеет степень окисления +III или +V.
5. Полимерная композиция по любому из пп. 1-4, отличающаяся тем, что фосфорсодержащее соединение выбирают из фосфорорганического соединения, соли фосфорной кислоты, фосфорной кислоты, солей фосфористой кислоты, фосфоновой кислоты и их соответствующих сложных эфиров, а также их смесей.
6. Полимерная композиция по любому из пп. 1-5, отличающаяся тем, что композиция не содержит намеренно добавленных многовалентных катионов, выбираемых из катионов щелочноземельных металлов.
7. Полимерная композиция по любому из пп. 1-6, отличающаяся тем, что композиция содержит менее 30 ч/млн, предпочтительно менее 20 ч/млн и более предпочтительно менее 10 ч/млн многовалентных катионов, выбираемых из катионов щелочноземельных металлов.
8. Полимерная композиция по любому из пп. 1-6, отличающаяся тем, что композиция содержит менее 9 ч/млн многовалентных катионов, выбираемых из катионов щелочноземельных металлов.
2+
2+
9. Полимерная композиция по пп. 1-8, отличающаяся тем, что многовалентный катион выбирают из Ca или Mg.
10. Полимерная композиция по любому из пп. 1-9, отличающаяся тем, что многовалентный катион присутствует в количестве менее 40 ч/млн и более предпочтительно менее 30 ч/млн от композиции, содержащей получаемый многостадийной полимеризацией полимер.
11. Полимерная композиция по любому из пп. 1-9, отличающаяся тем, что многовалентный катион присутствует в количестве менее 20 ч/млн от композиции, содержащей получаемый многостадийной полимеризацией полимер.
12. Полимерная композиция по любому из пп. 1-11, отличающаяся тем, что полимерная композиция имеет значение pH в диапазоне от 5 до 10, предпочтительно в диапазоне от 6 до 9, более предпочтительно в диапазоне от 6 до 7,5 и преимущественно в диапазоне от 6 до 7.
13. Полимерная композиция по любому из пп. 1-12, отличающаяся тем, что полимер (A1) выбирают из изопреновых гомополимеров или бутадиеновых гомополимеров, сополимеров изопрена и бутадиена, сополимеров изопрена, образованных не более чем на 98% масс. из винилового мономера, и сополимеров бутадиена, образованных не более чем на 98% масс. из винилового мономера.
14. Полимерная композиция по любому из пп. 1-12, отличающаяся тем, что полимер (B1) выбирают из стирольных гомополимеров, алкилстирольных гомополимеров или метилметакрилатных гомополимеров или сополимеров, образованных по меньшей мере на 70% масс. из одного из вышеуказанных мономеров и по меньшей мере из одного сомономера, выбираемого из других вышеуказанных мономеров, другого алкил(мет)акрилата, винилацетата или акрилонитрила.
15. Способ изготовления полимерной композиции, содержащей получаемый многостадийной полимеризацией полимер, включающий стадии:
m
полимеризации посредством эмульсионной полимеризации мономера или смеси мономеров (A) для получения на этой стадии одного слоя (A), содержащего полимер (A1), имеющий температуру стеклования менее 0°C,
m
полимеризации посредством эмульсионной полимеризации в присутствии полимера, полученного на стадии a), мономера или смеси мономеров (B) для получения на указанной последующей стадии слоя (B), содержащего полимер (B1), имеющий температуру стеклования не менее 45°C,
коагуляции полученного многостадийной полимеризацией полимера,
доведения pH до значения в диапазоне от 5 до 10,
промывки полученного многостадийной полимеризацией полимера,
добавления водного раствора или дисперсии, содержащих фосфорсодержащее соединение, в котором фосфор имеет степень окисления +III или +V,
отличающийся тем, что стадия коагуляции не осуществляется с использованием многовалентных катионов, и полимерная композиция содержит не менее 350 ч/млн фосфора.
16. Способ по п. 15, отличающийся тем, что на стадиях a) и b) при эмульсионной полимеризации используется поверхностно-активное вещество, выбираемое из анионного поверхностно-активного вещества, и эмульгатор преимущественно выбирают из анионных поверхностно-активных веществ, которые содержат карбоксилатную группу или фосфатную группу.
17. Способ по п. 15, отличающийся тем, что на стадиях a) и b) при эмульсионной полимеризации используется поверхностно-активное вещество, выбираемое из карбоксилата или соли карбоновой кислоты.
18. Способ по любому из пп. 15-17, отличающийся тем, что коагуляцию на стадии c) осуществляют с помощью неорганической кислоты или соли щелочного металла.
2
4
3
4.
19. Способ по любому из пп. 15-17, отличающийся тем, что коагуляцию на стадии c) осуществляют с помощью раствора, содержащего неорганическую кислоту, и преимущественно, неорганическую кислоту выбирают из HCl, HSО, HPO
2
4
3
4
2
4
20. Способ по любому из пп. 15-17, отличающийся тем, что коагуляцию на стадии c) осуществляют с помощью раствора, содержащего соль щелочного металла, которую выбирают, преимущественно, из NaCl, KCl, NaSO, NaPO,NaHPO или их смесей.
21. Способ по любому из пп. 15-20, отличающийся тем, что способ не включает намеренного добавления щелочноземельных металлов ни в форме ионов, ни в форме солей.
22. Способ по любому из пп. 15-21, отличающийся тем, что способ включает дополнительную стадию g) сушки полимерной композиции.
23. Способ по любому из пп. 15-22, отличающийся тем, что на стадии f) водный раствор или дисперсию, содержащие фосфорсодержащее соединение, в котором фосфор имеет степень окисления +III или +V, добавляют путем промывки полученного многостадийной полимеризацией полимера, который содержит менее 60% масс. воды, указанными водным раствором или дисперсией, содержащими фосфорсодержащее соединение, в котором фосфор имеет степень окисления +III или +V.
24. Способ по любому из пп. 15-22, отличающийся тем, что на стадии f) водный раствор или дисперсию, содержащие фосфорсодержащее соединение, в котором фосфор имеет степень окисления +III или +V, добавляют на влажный уплотненный осадок после стадии коагуляции и стадии фильтрации.
25. Способ по любому из пп. 15-22, отличающийся тем, что на стадии f) водный раствор или дисперсию, содержащие фосфорсодержащее соединение, в котором фосфор имеет степень окисления +III или +V, добавляют на стадии сушки полученного многостадийной полимеризацией полимера, когда композиция на основе полученного многостадийной полимеризацией полимера все еще содержит не менее 10% масс. воды.
26. Применение полимерной композиции по любому из пп. 1-14, или полученной согласно способу по любому из пп. 15-25, в качестве модификатора ударопрочности для термопластичных полимеров.
27. Применение полимерной композиции по п. 26, отличающееся тем, что термопластичный полимер выбирают из поли(винилхлорида) (PVC), хлорированного поли(винилхлорида) (C-PVC), сложных полиэфиров, например поли(этилентерефталата) (PET) или поли(бутилентерефталата) (PBT), полигидроксиалканоатов (PHA) или полилактида (PLA), ацетата целлюлозы, полистирола (PS), поликарбонатов (PC), полиэтилена, поли(метилметакрилатов) (PMMA), (мет)акриловых сополимеров, термопластичных поли(метилметакрилат-cо-этилакрилатов), поли(алкилентерефталатов), поливинилиденфторида, поли(винилиденхлорида), полиоксиметилена (POM), полукристаллических полиамидов, аморфных полиамидов, полукристаллических сополиамидов, аморфных сополиамидов, простых полиэфирамидов, сложных полиэфирамидов, сополимеров стирола и акрилонитрила (SAN), а также их соответствующих смесей или сплавов, и предпочтительно термопластичная полимерная композиция содержит поликарбонат (PC) и/или сложный полиэфир (PET или PBT), или сплавы PC или сложного полиэфира. Сплавы, например, могут представлять собой PC/ABS (поли(акрилонитрил-cо-бутадиен-cо-стирол)), PC/ASA, PC/сложный полиэфир или PC/PLA.
28. Термопластичная полимерная композиция, содержащая полимерную композицию по любому из пп. 1-14 или полученную согласно способу по любому из пп. 15-25.